(57)【要約】【課題】表現範囲の広い高輝度な白色光を容易に得ることのできるＬＥＤの実現を目的とする。また、蛍光体で波長変換された光の取出し効率を向上させることができると共に蛍光体の量及び表面積を増大させることのできる高輝度な発光ダイオードの実現を目的とする。【解決手段】絶縁材料より成る基板12上にＬＥＤチップ14を接続・固定し、該ＬＥＤチップ14の一方の電極と一方の外部電極16ａとを接続すると共に、ＬＥＤチップ14の他方の電極と他方の外部電極16ａとを接続し、また、上記ＬＥＤチップ14を、ドーム状の不織布22で覆うと共に、黄色系蛍光体20ａの表面に赤色系顔料20ｂを付着して成る顔料付き蛍光体20を、上記不織布22を構成する繊維24の表面に担持させた。【選択図】図１
0003117306.tif 000002
【実用新案登録請求の範囲】
【請求項１】
青色系可視光を発光するＬＥＤチップと、黄色系可視光を発光する黄色系蛍光体と、所定色の着色剤とを備え、上記青色系可視光、黄色系可視光、着色剤の色成分とを混色させて白色系可視光を放射する発光ダイオードであって、上記黄色系蛍光体及び着色剤を繊維の集合体に担持させたことを特徴とする発光ダイオード。
【請求項２】
上記繊維の集合体が不織布であり、該不織布を構成する繊維に、上記黄色系蛍光体及び着色剤を担持させたことを特徴とする請求項１に記載の発光ダイオード。
【請求項３】
上記着色剤の量は、黄色系蛍光体に対する重量比で０．００１〜１０重量％であることを特徴とする請求項１又は２に記載の発光ダイオード。
【請求項４】
上記着色剤が顔料であることを特徴とする請求項１乃至３の何れかに記載の発光ダイオード。
【考案の詳細な説明】
【技術分野】
【０００１】
この考案は、青色系可視光を発光する発光ダイオードチップ（ＬＥＤチップ）と、該ＬＥＤチップの発光を黄色系可視光に変換する黄色系蛍光体を備え、上記ＬＥＤチップから発せられる青色系可視光と黄色系蛍光体から発せられる黄色系可視光との混色により白色系可視光（以下、白色光という）を得ることのできる発光ダイオード（ＬＥＤ）に関する。
【背景技術】
【０００２】
ＬＥＤチップから発せられる青色系可視光と、ＹＡＧ蛍光体等の黄色系蛍光体から発せられる黄色系可視光とを混色させて白色光を放射することのできるＬＥＤが従来より用いられている。
しかしながら、上記ＬＥＤで得られる白色光には、青色系可視光中の青色成分と、黄色系可視光中の黄色成分しか含まれていないため、白色光の表現範囲が非常に狭かった。
【０００３】
例えば、上記ＬＥＤが照明として用いられる場合、赤色成分の入った電球色等の暖色系白色光が消費者には好まれているが、ＬＥＤチップの青色系可視光と黄色系蛍光体の黄色系可視光とを混色して得られる白色光には赤色成分が含まれていない。
そこで、本出願人は、先に、赤色成分の不足を補うことができるよう、青色系の可視光を発光するＬＥＤチップと、黄色系の可視光を発光するＹＡＧ蛍光体と、赤色系の可視光を発光する赤色蛍光体とを備え、上記青色系可視光、黄色系可視光、赤色系可視光とを混色させて白色光を放射するよう構成した発光ダイオードを提案した（特開２００４−１５２９９３号）。
【０００４】
この発光ダイオード60は、図８に示すように、発光ダイオードチップ搭載用の第１のリードフレーム62に、その底面から上方に向かって孔径が徐々に拡大する略漏斗形状の凹部を設けると共に該凹部内面を反射面と成してリフレクタ64を形成し、該リフレクタ64の底面に、青色系の可視光を発光する発光ダイオードチップ（以下、ＬＥＤチップと称する）66をダイボンドすることにより、上記第１のリードフレーム62と、ＬＥＤチップ66底面の一方の電極（図示せず）とを電気的に接続している。また、第２のリードフレーム68と、上記ＬＥＤチップ66上面の他方の電極（図示せず）とをボンディングワイヤ70を介して電気的に接続して成る。
【０００５】
上記ＬＥＤチップ66の上面及び側面は、リフレクタ64内に充填された透光性エポキシ樹脂等のコーティング材72によって被覆・封止されている。
また、上記コーティング材72中には、ＬＥＤチップ66の発光を黄色系の可視光に変換するＹＡＧ蛍光体73と、ＬＥＤチップ66の発光を赤色系の可視光に変換する赤色系蛍光体74が分散状態で多数混入されている。
さらに、コーティング材72で被覆された上記ＬＥＤチップ66、第１のリードフレーム62の先端部62ａ及び端子部62ｂの上端、第２のリードフレーム68の先端部68ａ及び端子部68ｂの上端は、先端に凸レンズ部76を有する外囲器78によって被覆・封止されている。
【０００６】
而して、上記第１のリードフレーム62及び第２のリードフレーム68を介してＬＥＤチップ66に電圧が印加されると、ＬＥＤチップ66が発光して青色系可視光が放射される。また、ＬＥＤチップ66の発光を受けてＹＡＧ蛍光体73から黄色系可視光が放射されると共に、赤色系蛍光体74から赤色系可視光が放射される。
そして、ＬＥＤチップ66から放射された青色系可視光、ＹＡＧ蛍光体73から放射された黄色系可視光、赤色系蛍光体74から放射された赤色系可視光が混色することにより白色光が得られ、該白色光が外囲器78の凸レンズ部76によって集光されて外部へ放射されるようになっている。
【０００７】
上記ＬＥＤ60は、ＹＡＧ蛍光体73と共に赤色系蛍光体74を備えているので、上記赤色系蛍光体74から放射される赤色系可視光によって、赤色成分の不足を補うことができ、暖色系白色光を得ることができる。
【特許文献１】特開２００４−１５２９９３号
【考案の開示】
【考案が解決しようとする課題】
【０００８】
上記の如く、青色系可視光を発光するＬＥＤチップと黄色系蛍光体を備えた白色発光のＬＥＤにおいて、白色光の表現範囲を広げるためには、赤色等の所定色の可視光を放射する蛍光体を用いれば良いが、この場合、赤色等の所定色の可視光を放射する蛍光体を相当量用いる必要があり、その分、黄色系蛍光体の量が減少するため高輝度な白色光を得ることができなかった。
例えば、上記した従来のＬＥＤ60において、赤色系蛍光体74として（Ｚｎ，Ｃｄ）Ｓ：Ａｇ、（Ｚｎ，Ｃｄ）Ｓ：Ａｇ，Ｃｌ、ＺｎＳ：Ｍｎ、ＣａＳ：Ｅｕ等の硫化物系蛍光体を用いた場合、赤色成分の不足を補って暖色系白色光を得るためには、赤色系蛍光体74をＹＡＧ蛍光体73に対する重量比で２０〜３０重量％程度も用いる必要があるが、その分コーティング材72中に混入されるＹＡＧ蛍光体73の量が減少するため高輝度な暖色系白色光を実現することができなかった。
【０００９】
また、上記従来のＬＥＤ60にあっては、ＹＡＧ蛍光体73、赤色系蛍光体74で波長変換された光は、コーティング材72中のＹＡＧ蛍光体73、赤色系蛍光体74を透過する透過光となるため、コーティング材72内部を透過してコーティング材72外部へ出射するまでの間に、その一部がＹＡＧ蛍光体73、赤色系蛍光体74によって吸収（自己吸収）されてしまい、光の取出し効率が良好ではなかった。
また、上記ＹＡＧ蛍光体73、赤色系蛍光体74から放射される光の輝度は、一般に蛍光体の量及び表面積に略比例するものであるが、上記従来のＬＥＤ60にあっては、リフレクタ64内に充填したコーティング材72中にＹＡＧ蛍光体73、赤色系蛍光体74を混入していたことから、混入できる蛍光体の量には限界があった。
【００１０】
本考案は、上記従来の問題点に鑑みてなされたものであり、その目的は、表現範囲の広い高輝度な白色光を容易に得ることのできるＬＥＤを実現することにある。
また、本考案の他の目的は、蛍光体で波長変換された光の取出し効率を向上させることができると共に蛍光体の量及び表面積を増大させることのできる高輝度な発光ダイオードを実現することにある。
【課題を解決するための手段】
【００１１】
上記の目的を達成するため、本考案に係る発光ダイオードは、青色系可視光を発光するＬＥＤチップと、黄色系可視光を発光する黄色系蛍光体と、所定色の着色剤とを備え、上記青色系可視光、黄色系可視光、着色剤の色成分とを混色させて白色系可視光を放射する発光ダイオードであって、上記黄色系蛍光体及び着色剤を繊維の集合体に担持させたことを特徴とする。
上記繊維の集合体としては、不織布が好ましく、この場合、不織布を構成する繊維に、上記黄色系蛍光体及び着色剤を担持させる。
【００１２】
上記着色剤の量は、黄色系蛍光体に対する重量比で０．００１〜１０重量％と成すのが好ましい。
尚、着色剤としては、例えば顔料が該当する。
【考案の効果】
【００１３】
本考案の発光ダイオードは、青色系可視光を発光するＬＥＤチップ、黄色系可視光を発光する黄色系蛍光体と共に、所定色の着色剤を備えているので、当該着色剤の色成分が白色光中に加わり、発光ダイオードから発光される白色光の表現範囲を広げることができる。
【００１４】
また、本考案の発光ダイオードにあっては、黄色系蛍光体及び着色剤を繊維の集合体に担持せしめたことから、黄色系蛍光体で波長変換される光を、黄色系蛍光体で反射された反射光として取り出すことができる。このため、ＹＡＧ蛍光体73、赤色系蛍光体74で波長変換された光を透過光として取り出していた従来のＬＥＤ60に比べ、光の取出し効率が向上し、高輝度化を図ることができる。
さらに、本考案の発光ダイオードは、単位体積当たりの繊維の表面積が大きい繊維の集合体に、黄色系蛍光体及び着色剤を担持せしめたことから、従来の発光ダイオード60の如く、リフレクタ64内に充填したコーティング材72中にＹＡＧ蛍光体73、赤色系蛍光体74を混入した場合に比べ、黄色系蛍光体の量及び表面積を増大させることができる。
【００１５】
多数の繊維が立体的に絡み合って形成された不織布を、上記繊維の集合体として用い、
該不織布を構成する繊維に、黄色系蛍光体及び着色剤を担持させた場合には、単位体積当たりの繊維の表面積が極めて大きいことから、従来の発光ダイオード60の如く、リフレクタ64内に充填したコーティング材72中にＹＡＧ蛍光体73、赤色系蛍光体74を混入した場合に比べ、黄色系蛍光体の量及び表面積を飛躍的に増大させることができる。
【００１６】
上記着色剤の量を、黄色系蛍光体に対する重量比で０．００１〜１０重量％と成すことにより、当該着色剤の色成分を十分に白色光中に加えることができると共に、輝度低下を生じることのない高輝度な白色光を得ることができる。
【考案を実施するための最良の形態】
【００１７】
以下、図面に基づき、本考案に係るＬＥＤ10の実施形態を説明する。
図１は、本考案に係るＬＥＤ10を模式的に示す概略断面図であり、このＬＥＤ10は、樹脂やセラミック等の絶縁材料より成る基板12上に、青色系可視光を発光するＬＥＤチップ14を接続・固定して成る。該ＬＥＤチップ14は、約４３０ｎｍ〜５００ｎｍの波長の青色又は青紫等の青色系の可視光（以下、青色系可視光と称する）を発光し、例えば、窒化ガリウム系半導体結晶で構成されている。
また、上記基板12の表面から側面を経て裏面にまで延設された一対の外部電極16ａ，16ｂが相互に絶縁された状態で形成されている。
【００１８】
上記ＬＥＤチップ14上面の一方の電極（図示せず）は、ボンディングワイヤ18を介して、一方の外部電極16ａに接続されると共に、ＬＥＤチップ14上面の他方の電極（図示せず）は、ボンディングワイヤ18を介して、他方の外部電極16ｂに接続されている。
【００１９】
上記ＬＥＤチップ14及びボンディングワイヤ18は、基板12上に載置され、顔料付き蛍光体20を担持して成るドーム状の繊維の集合体としての不織布22で覆われている。該ドーム状の不織布22は、接着等の手段で基板12上に接合・固定されている。
尚、上記不織布22は、ドーム状に限定されるものではなく、例えば内部が中空の直方体状であっても良く、要するに、ＬＥＤチップ14が不織布22で覆われていれば良い。
【００２０】
不織布22は、図２及び図３に示すように、多数の繊維24が立体的に絡み合って形成されるものであり、繊維24間には多数の空隙26（図３参照）が形成されており、また、多数の繊維24が立体的に絡み合っているため、単位体積当たりの繊維24の表面積が極めて大きいものである。
【００２１】
上記不織布22を構成する繊維24の繊維密度や、不織布22の厚さ、目付等を適宜調整することにより、不織布22を構成する繊維24の総表面積を任意に増減可能である。
上記繊維24は、ナイロン、ポリエステル、アクリル、ポリプロピレン、ポリ塩化ビニル、フッ素樹脂等の樹脂繊維、レーヨン等のセルロース系の化学繊維、ガラス繊維、アルミナ、ボロン等の金属繊維、天然繊維等の短繊維から成り、その直径は１〜２０μｍ、長さは０．５〜２０mm程度である。      
尚、長さが５０〜１００mm程度の長繊維から成る繊維24を用いることも勿論可能である。
【００２２】
上記顔料付き蛍光体20は、図４に示すように、ＬＥＤチップ14の発光を黄色系可視光に変換する粒子状の黄色系蛍光体20ａの表面に、着色剤としての赤色系顔料20ｂが付着されて成る。
顔料付き蛍光体20の粒子は、不織布22を構成する繊維24の表面に多数被着・担持されているものである。
【００２３】
上記黄色系蛍光体20ａは、例えば、ＬＥＤチップ14の発光を約５６０ｎｍ〜約５９０ｎｍ程度の黄色系可視光に変換する（Ｙ，Ｇｄ）３Ａｌ５Ｏ１２：Ｃｅ、Ｙ３Ａｌ５Ｏ１２：Ｃｅ等のＹＡＧ蛍光体（アルミン酸イットリウム系蛍光体）が該当する。
また、ＺｎＳ：Ｃｕ、（Ｚｎ，Ｃｄ）Ｓ：Ｃｕ，Ａｌ等の硫化物系蛍光体、一般式ＭＸ（Ｓｉ，Ａｌ）（Ｎ，Ｏ）で表されるシリケート系蛍光体を用いることができる。
【００２４】
上記赤色系顔料20ｂとしては、例えば、無機顔料である弁柄赤（Ｆｅ２Ｏ３）、カドミウムレッド（ＣｄＳ＋ＣｄＳｅ）、アンチモン赤（２Ｓｂ２Ｓ３・Ｓｂ２Ｏ３）、鉛丹（Ｐｂ３Ｏ４）等、有機顔料であるサアスラキノン系顔料、ジオキサン顔料等を用いることができる。
【００２５】
上記顔料付き蛍光体20は、例えば以下の方法で作製することができる。水に粉末状の黄色系蛍光体20ａを分散させた蛍光体分散液と、水に赤色系顔料20ｂを分散した顔料分散液とを混合・撹拌した後、ゼラチンを添加して撹拌を続ける。その後、酢酸等を添加してｐＨ４に調整すると、黄色系蛍光体20ａの表面に赤色系顔料20ｂが付着し、その後、濾過、脱水することにより、上記顔料付き蛍光体20が得られる。  
【００２６】
上記ＬＥＤチップ14及び不織布22は、基板12上に配置された所定高さを備えた枠部材28で囲繞されていると共に、該枠部材28内にエポキシ樹脂、シリコン樹脂、アクリル樹脂等の透光性材料を充填して形成された透光性の蓋部材30によって封止されている。
【００２７】
以下、本考案のＬＥＤ10において、不織布22に顔料付き蛍光体20を担持させる方法について説明する。
先ず、ポリプロピレン等の高融点材料より成る繊維24を、ポリエチレン等の低融点材料より成る繊維32で被覆した所定長さの複合繊維34（図５参照）を多数準備し、カード法やエアレイ法等を用いて、これら多数の複合繊維34より成るシート状の集積体（ウェブ）を形成する。
【００２８】
次に、シート状の集積体を、上記複合繊維34を構成する低融点材料より成る繊維32の融点より高く、且つ、高融点材料より成る繊維24の融点より低い温度で加熱し、低融点材料より成る繊維32のみを溶融させると共に、粒子状の顔料付き蛍光体20を上記集積体に吹き付ける。
【００２９】
この結果、高融点材料より成る繊維24の交差部分が、溶融した低融点材料より成る繊維32を介して接着することにより、シート状の不織布22が形成されると共に、粒子状の顔料付き蛍光体20が、溶融した低融点材料より成る繊維32を介して、不織布22を構成する繊維24の表面に、略均一に接着・担持される。
上記方法にあっては、高融点材料より成る繊維24を低融点材料より成る繊維32で被覆した複合繊維34を用い、低融点材料より成る繊維32のみを溶融させて接着剤として機能させることにより、不織布22の形成と、不織布22を構成する繊維24の表面への顔料付き蛍光体20の担持を略同時に行うことができるので、極めて製造容易である。
上記方法で製造されたシート状の不織布22を型抜き等して、上記ドーム状の不織布22は形成される。
【００３０】
上記方法以外にも、粒子状の顔料付き蛍光体20を分散させた樹脂液中に上記不織布22を浸漬したり、顔料付き蛍光体20を分散させた樹脂液を不織布22に吹付塗布することによっても、不織布22を構成する繊維24の表面に顔料付き蛍光体20を被着・担持させることができる。
また、不織布22を加熱して、該不織布22を構成する繊維24の表面を溶融させた状態で、粒子状の顔料付き蛍光体20を吹き付けることにより、不織布22を構成する繊維24の表面に顔料付き蛍光体20を被着・担持させることもできる。
さらに、粒子状の顔料付き蛍光体20を高温加熱した状態で不織布22に吹きつけ、不織布22を構成する繊維24を一部溶融させることにより、不織布22を構成する繊維24の表面に顔料付き蛍光体20を被着・担持させることもできる。
【００３１】
本考案のＬＥＤ10にあっては、一対の外部電極16ａ，16ｂを介してＬＥＤチップ14に電圧が印加されると、ＬＥＤチップ14が発光して青色系可視光が放射される。
そして、ＬＥＤチップ14から放射された青色系可視光、不織布22に担持された顔料付き蛍光体20の黄色系蛍光体24ａから放射された黄色系可視光及び赤色系顔料24ｂの赤色成分が混色することにより暖色系白色光が得られ、該暖色系白色光が透光性の蓋部材30を透過して外部へ放射されるのである。
【００３２】
本考案のＬＥＤ10にあっては、赤色系顔料24ｂによって赤色成分を加えることができ、暖色系白色光を容易に得ることができる。
尚、上記赤色系顔料20ｂの量は、黄色系蛍光体20ａに対する重量比で０．００１〜１０重量％、好ましくは０．０３〜０．２０重量％と成される。すなわち、０．００１重量％の赤色系顔料20ｂの量で暖色系白色光を実現できると共に、ＬＥＤ10の輝度低下を生じないよう赤色系顔料20ｂの量は１０重量％以下とするのが適当である。このように、赤色系顔料20ｂの量を、黄色系蛍光体20ａに対する重量比で０．００１〜１０重量％と成すことにより、黄色系蛍光体20ａの量を十分に確保することができ、高輝度な暖色系白色光を実現できる。また、０．０３〜０．２０重量％とした場合には、赤色系顔料20ｂの色成分をより十分に加えることができると共に、黄色系蛍光体20ａの量を一層確保することができ輝度の低下を生じることがない。                         
尚、赤色系顔料24ｂとして弁柄赤を用いた場合には、０．０１〜０．２０重量％の範囲が適当である。
【００３３】
図６は従来のＬＥＤ60の色度図、図７は本考案のＬＥＤ10の色度図である。図６及び図７において、Ｄは昼光色の領域、Ｎは昼白色の領域、Ｗは白色の領域、ＷＷは温白色の領域、Ｌは電球色の領域を示し、左側のＤの領域から右側のＬの領域に向かって暖色系の白色光となっていく。
従来のＬＥＤ60は、ＹＡＧ蛍光体73としてＹ３Ａｌ５Ｏ１２：Ｃｅ、赤色系蛍光体74としてＭｇＯＭｇＦ２ＧｅＯ２：Ｍｎを用い、図６において、［１］はＹＡＧ蛍光体73が９０重量％、赤色系蛍光体74が１０重量％の場合の色度、［２］はＹＡＧ蛍光体73が８５重量％、赤色系蛍光体74が１５重量％の場合の色度、［３］はＹＡＧ蛍光体73が８０重量％、赤色系蛍光体74が２０重量％の場合の色度、［４］はＹＡＧ蛍光体73が１００重量％の場合の色度を示している。
本考案のＬＥＤ10は、黄色系蛍光体20ａとして、従来のＬＥＤ60と同じＹ３Ａｌ５Ｏ１２：Ｃｅより成るＹＡＧ蛍光体、赤色系顔料20ｂとして弁柄赤（Ｆｅ２Ｏ３）を用い、図７において、（１）は黄色系蛍光体20ａに対する赤色系顔料20ｂの割合が０．００３重量％の場合の色度、（２）は黄色系蛍光体20ａに対する赤色系顔料20ｂの割合が０．０１重量％の場合の色度、（３）は黄色系蛍光体20ａに対する赤色系顔料20ｂの割合が０．０６重量％の場合の色度、（４）は黄色系蛍光体20ａに対する赤色系顔料20ｂの割合が０．１３重量％の場合の色度、（５）は黄色系蛍光体20ａに対する赤色系顔料20ｂの割合が０．２０重量％の場合の色度、（６）は比較例として、黄色系蛍光体20ａのみ使用した場合の色度を示している。
【００３４】
図６に示される通り、従来のＬＥＤ60の場合、１０〜２０重量％の赤色系蛍光体74を用いても、左側のＤ又はＮの領域に留まっており十分な暖色系白色光が得られていない。
これに対し、図７に示される通り、本考案のＬＥＤ10の場合には、０．００３〜０．２０重量％の範囲の少量の赤色系顔料20ｂを用いるだけで、右側のＷＷやＬの領域に達する暖色系白色光が得られている。
【００３５】
また、本考案のＬＥＤ10にあっては、ＬＥＤチップ14をドーム状の不織布22で覆い、該不織布22を構成する繊維24の表面に顔料付き蛍光体20を担持せしめたことから、黄色系蛍光体20ａで波長変換される光を、黄色系蛍光体20ａで反射された反射光として取り出すことができる。このため、ＹＡＧ蛍光体73、赤色系蛍光体74で波長変換された光を透過光として取り出していた従来のＬＥＤ60に比べ、光の取出し効率が向上し、高輝度化を図ることができる。しかも、ＬＥＤチップ14が不織布22で覆われているので、ＬＥＤチップ14から放射されたほぼ全ての光を、顔料付き蛍光体20を担持した不織布22に照射することができる。
さらに、本考案のＬＥＤ10は、単位体積当たりの繊維24の表面積が極めて大きい不織布22を構成する繊維24の表面に顔料付き蛍光体20を担持せしめたことから、従来の発光ダイオード60の如く、リフレクタ64内に充填したコーティング材72中にＹＡＧ蛍光体73、赤色系蛍光体74を混入した場合に比べ、黄色系蛍光体20ａの量及び表面積が飛躍的に増大し、高輝度化を実現できる。
【００３６】
上記においては、不織布22に顔料付き蛍光体20を担持させた場合を例に挙げて説明したが、本考案はこれに限定されるものではなく、粒子状の黄色系蛍光体20ａと粒子状の赤色系顔料20ｂとを混合させた状態で不織布22に担持しても良い。
この場合、黄色系蛍光体20ａと赤色系顔料20ｂを混合分散させた樹脂液中に上記不織布22を浸漬したり、黄色系蛍光体20ａと赤色系顔料20ｂを混合分散させた樹脂液を不織布22に吹付塗布すれば良い。また、不織布22を加熱して、該不織布22を構成する繊維24の表面を溶融させた状態で、黄色系蛍光体20ａと赤色系顔料20ｂとの混合粒子を吹き付けることにより、不織布22を構成する繊維24の表面に、黄色系蛍光体20ａと赤色系顔料20ｂとを混合状態で担持できる。
尚、黄色系蛍光体20ａと赤色系顔料20ｂとは粒径や比重が異なるが、本考案のＬＥＤ10は、多数の繊維24が立体的に絡み合って形成された不織布22の繊維24表面に、黄色系蛍光体20ａと赤色系顔料20ｂを担持させたので、黄色系蛍光体20ａと赤色系顔料20ｂとが偏在することなく、不織布22の繊維24表面に略均一に分散配置することができる。従って、黄色系蛍光体20ａから放射される黄色系可視光と、赤色系顔料20ｂの赤色成分とを十分に混色させることができ、色ムラの発生を抑制することができる。
【００３７】
また、上記においては、青色系可視光を発光するＬＥＤチップ14と黄色系蛍光体20ａを備えた白色発光のＬＥＤ10において、着色剤としての赤色系顔料20ｂにより赤色成分を加えて暖色系白色光を得る場合を例に挙げて説明したが、本考案はこれに限定されるものではない。すなわち、所定色の顔料（着色剤）を用いることにより、当該顔料（着色剤）の色成分が加わり、ＬＥＤ10から発光される白色光の表現範囲を広げることができる。
例えば、緑系色の無機顔料である酸化クロム（Ｃｒ２Ｏ３）、ピリジアン（Ｃｒ２Ｏ(ＯＨ)４）、コバルトグリーン（ＣｏＯ・ＺｎＯ・ＭｇＯ）等、緑系色の有機顔料であるフタロシアニングリーン等を用いれば、緑色成分の含まれた白色光を得ることができる。
また、青系色の無機顔料である群青（３ＮａＡｌ・ＳｉＯ４・Ｎａ２Ｓ２）、  紺青（Ｆｅ４[Ｆｅ(ＣＮ)６]３・ｎＨ２Ｏ）、コバルトブルー（ＣｏＯ・ｎＡｌ２Ｏ３）、セルリアンブルー（ＣｏＯ・ｎＳｎＯ２・ＭｇＯ）等を用いれば、青色成分が一層強調された白色光を得ることができる。
尚、所定色の顔料（着色剤）の量は、上記赤色系顔料20ｂの場合と同様に、黄色系蛍光体に対する重量比で０．００１〜１０重量％と成される。
すなわち、０．００１重量％の顔料（着色剤）の量で、当該顔料（着色剤）の色成分を十分に加えることができると共に、ＬＥＤ10の輝度低下を生じないよう顔料（着色剤）の量は１０重量％以下とするのが適当である。
【００３８】
着色剤としては、上記した赤色系顔料20ｂ等の顔料の他に、耐候性を有する染料等を用いることもできる。
【００３９】
上記においては、ドーム状の不織布22でＬＥＤチップ14を覆った場合を例に挙げて説明したが、ＬＥＤチップ14上に不織布22を載置したり、ＬＥＤチップ14を不織布22で囲繞しても良く、要するに、不織布22を構成する繊維24に顔料付き蛍光体20が担持されていれば良い。
また、繊維の集合体としては、上記不織布22の他に、多数の繊維を織り込んで形成した織布を用い、該織布を構成する繊維に蛍光体を担持させても良い。この織布も、不織布22には及ばないものの、単位体積当たりの繊維の表面積が大きいものである。
【００４０】
また、上記においては、不織布22を構成する繊維24の「表面」に顔料付き蛍光体20を担持せしめた場合を例に挙げて説明したが、本考案はこれに限定されるものではなく、例えば、透明樹脂等より成る透光性の繊維24に顔料付き蛍光体20を練り混むことにより、不織布22を構成する繊維24に顔料付き蛍光体20を担持させても良い。
この場合、例えば、未硬化状態の透明樹脂中に、顔料付き蛍光体20を所定量混合した後、透明樹脂を延伸、硬化させ、その後、所定の長さに切断することにより、顔料付き蛍光体20が練り混まれた多数の繊維を形成し、斯かる顔料付き蛍光体20が練り混まれた多数の繊維を用いて不織布22を形成すれば良い。
【図面の簡単な説明】
【００４１】
【図１】本発考案に係る発光ダイオードを模式的に示す概略断面図である。
【図２】不織布を模式的に示す部分拡大図である。
【図３】不織布を構成する繊維を模式的に示す拡大図である。
【図４】顔料付き蛍光体を模式的に示す断面図である。
【図５】複合繊維を示す概略断面図である。
【図６】従来のＬＥＤの色度図である。
【図７】本考案のＬＥＤの色度図である。
【図８】従来のＬＥＤの概略断面図である。
【符号の説明】
【００４２】
10  発光ダイオード
12  基板
14  ＬＥＤチップ
16ａ外部電極
16ｂ外部電極
18  ボンディングワイヤ
20  顔料付き蛍光体
20ａ黄色系蛍光体
20ｂ赤色系顔料
22  不織布
24  繊維
28  枠部材
30  蓋部材
34  複合繊維
【図１】
0003117306.tif 000003
【図２】
0003117306.tif 000004
【図３】
0003117306.tif 000005
【図４】
0003117306.tif 000006
【図５】
0003117306.tif 000007
【図６】
0003117306.tif 000008
【図７】
0003117306.tif 000009
【図８】
0003117306.tif 000010